(57)【要約】【課題】高温での浸炭処理を施しても異常粒成長が抑制される高温浸炭用鋼の提供。【解決手段】Ｃ、Ｓｉ、Ｍｎ、Ｐ、Ｓ、Ｃｒ、Ａｌを特定範囲で含み、残部がＦｅおよび不可避的不純物からなり、フェライト面積率とベイナイト面積率が特定範囲であり、フェライトで区切られたパーライト単位を個別パーライトと定義したとき、下記式（Ｉ）を満たす個別パーライトの面積を合計して求めた面積率が３０％以上であり、かつ、個別パーライトの円相当径が２５０μｍ未満である、高温浸炭用鋼。式（Ｉ）：Ｓ1≧（３×１０8）／Ｖ12。ここでＳ1は各個別パーライトの面積（μｍ2）を意味する。Ｖ1は３×（Ａｌ含有率（ｐｐｍ））1/2×Ｎ含有率（ｐｐｍ）−３０００とする。【選択図】なし【特許請求の範囲】
【請求項１】
Ｃ：０．１〜０．３質量％、Ｓｉ：０．０５〜１．０質量％、Ｍｎ：０．３〜２．０質量％、Ｐ：０．０３質量％以下、Ｓ：０．０３質量％以下、Ｃｒ：０．３〜１．５質量％、Ａｌ：０．０２〜０．０５質量％、残部がＦｅおよび不可避的不純物からなり、
フェライト面積率が４０％以上であり、
フェライトで区切られたパーライト単位を個別パーライトと定義したとき、下記式（Ｉ）を満たす個別パーライトの面積を合計して求めた面積率が３０％以上であり、かつ、個別パーライトの円相当径が２５０μｍ未満である、高温浸炭用鋼。
式（Ｉ）：  Ｓ1≧（３×１０8）／Ｖ12
Ｓ1は各個別パーライトの面積（μｍ2）を意味する。
Ｖ1は３×（Ａｌ含有率（ｐｐｍ）×Ｎ含有率（ｐｐｍ）−３０００）1/2とする。
Ｖ1は、Ｎｂ含有率が３０ｐｐｍ超の場合、３×（Ａｌ含有率（ｐｐｍ）×Ｎ含有率（ｐｐｍ）−３０００）1/2＋（Ｎｂ含有率（ｐｐｍ）−３０）とし、Ｎｂ含有率が３０ｐｐｍ以下の場合、３×（Ａｌ含有率（ｐｐｍ）×Ｎ含有率（ｐｐｍ）−３０００）1/2とする。
【請求項２】
Ｃ：０．１〜０．３質量％、Ｓｉ：０．０５〜１．０質量％、Ｍｎ：０．３〜２．０質量％、Ｐ：０．０３質量％以下、Ｓ：０．０３質量％以下、Ｃｒ：０．３〜１．５質量％、Ａｌ：０．０２〜０．０５質量％、残部がＦｅおよび不可避的不純物からなり、
フェライト面積率が４０〜７０％、ベイナイト面積率が１５％以下であり、
フェライトで区切られたパーライト＋ベイナイト単位を個別パーライト＋ベイナイトと定義したとき、下記式（ＩＩ）を満たす個別パーライト＋ベイナイトの面積を合計して求めた面積率が３０％以上であり、かつ、個別パーライト＋ベイナイトの円相当径が２５０μｍ未満である、高温浸炭用鋼。
式（ＩＩ）：  Ｓ2≧（３×１０8）／Ｖ22
Ｓ2は各個別パーライト＋ベイナイトの面積（μｍ2）を意味する。
Ｖ2は、Ｎｂ含有率が３０ｐｐｍ超の場合、３×（Ａｌ含有率（ｐｐｍ）×Ｎ含有率（ｐｐｍ）−３０００）1/2＋（Ｎｂ含有率（ｐｐｍ）−３０）とし、Ｎｂ含有率が３０ｐｐｍ以下の場合、３×（Ａｌ含有率（ｐｐｍ）×Ｎ含有率（ｐｐｍ）−３０００）1/2とする。
【請求項３】
さらにＮｂ：０．１質量％以下、Ｍｏ：０．５質量％以下のいずれか１種または２種を含むことを特徴とする、請求項１または２に記載の高温浸炭用鋼。
【請求項４】
浸炭前熱処理として８５０〜１０００℃で焼ならしをし、その後の降温過程において、
８００℃から６８０℃までの保持時間を９０分以内とし、
８００℃から７３０℃までの保持時間を３０分以上とし、
７３０℃から６８０℃までを１０℃／分以下の降温速度で徐冷し、
請求項１〜３のいずれかに記載の高温浸炭用鋼が得られる、高温浸炭用鋼の製造方法。
【請求項５】
浸炭前熱処理として８５０〜１０００℃で焼ならしをし、その後の降温過程において、
８００℃から６８０℃までの保持時間を９０分以内とし、
８００℃から７３０℃までを２℃／分以下の降温速度で徐冷し、
７３０℃から６８０℃までを１０℃／分以下の降温速度で徐冷し、
請求項１〜３のいずれかに記載の高温浸炭用鋼が得られる、高温浸炭用鋼の製造方法。
【請求項６】
加熱途中の７３０〜８３０℃までの間において５分以上かけて徐加熱するか、または５分以上保持することを特徴とする浸炭処理を請求項１〜３のいずれかに記載の高温浸炭用鋼に施して浸炭部品を得る、浸炭部品の製造方法。
【発明の詳細な説明】
【技術分野】
【０００１】
本発明は高温浸炭用鋼、その製造方法および浸炭部品に関する。
【背景技術】
【０００２】
高温での浸炭処理において発生する結晶粒の粗大化を防止するため、従来、いくつかの提案がなされている。
例えばＡｌＮ、ＮｂＣに代表されるピン止め粒子量を増やし、さらに微細に分散させて数を増やすことで、ピン止め力によって粗大化を防止する方法が挙げられる。具体的には、ピン止め元素を増量し、高温熱処理により固溶化させた後に、焼ならし温度程度の低温で熱処理をして微細分散させると粗大化温度が上昇する。これに関連する従来法として、例えば特許文献１，２に記載の方法が挙げられる。
また、例えば、浸炭前のミクロ組織も粗大化温度に影響することが知られており、フェライト＋パーライト組織では浸炭加熱途中のオーステナイト変態した時点で結晶粒が揃っており、また微細粒を抑制できるため粗大化しにくいこと、ベイナイトが多く存在する粗大化温度が低下することが知られている。さらにフェライトのサイズを制御して粗大化を抑制できる。これに関連する従来法として、例えば特許文献３，４に記載の方法が挙げられる。
【先行技術文献】
【特許文献】
【０００３】
【特許文献１】特開２０１５−１０８１８２号公報
【特許文献２】特開２００８−１８９９８９号公報
【特許文献３】特開２００６−２４９５７０号公報
【特許文献４】特開２００１−３０３１７４号公報
【発明の概要】
【発明が解決しようとする課題】
【０００４】
しかしながら、従来のピン止め粒子量を増やす方法では、前熱処理温度を高温化する必要がある。実操業では前熱処理の高温化によりピン止め粒子の残存や粗大化が依然として課題となっている。また、ピン止め粒子の過度な微細化は浸炭熱処理中にピン止め粒子が固溶化し、かえって粗大化を促進する。また、浸炭加熱中の結晶粒を微細化させてしまい、かえって異常粒成長の原因となる。このように、従来、高温浸炭時の結晶粒粗大化を安定的に抑制できていなかった。
また、従来の浸炭前の組織制御では、単純にフェライト＋パーライト組織に着目していたが、これでは高温浸炭時の粗大化を抑制できなかった。また、フェライトサイズの制御は焼入れ性、製造性を犠牲にした低Ｍｎまたは実操業の条件を著しく制約してでしか達成しえなかったため、汎用性が低かった。また、このような制約を設けて尚、高温浸炭時の結晶粒粗大化を安定的に抑制できていなかった。
【０００５】
本発明は上記のような課題を解決することを目的とする。
すなわち、本発明の目的は、高温での浸炭処理を施しても異常粒成長が抑制される高温浸炭用鋼およびその製造方法を提供することである。また、その高温浸炭用鋼を用いた浸炭部品を提供することである。
【課題を解決するための手段】
【０００６】
本発明者は上記課題を解決するため鋭意検討し、本発明を完成させた。
本発明は以下の（１）〜（６）である。
（１）Ｃ：０．１〜０．３質量％、Ｓｉ：０．０５〜１．０質量％、Ｍｎ：０．３〜２．０質量％、Ｐ：０．０３質量％以下、Ｓ：０．０３質量％以下、Ｃｒ：０．３〜１．５質量％、Ａｌ：０．０２〜０．０５質量％、残部がＦｅおよび不可避的不純物からなり、
フェライト面積率が４０％以上であり、
フェライトで区切られたパーライト単位を個別パーライトと定義したとき、下記式（Ｉ）を満たす個別パーライトの面積を合計して求めた面積率が３０％以上であり、かつ、個別パーライトの円相当径が２５０μｍ未満である、高温浸炭用鋼。
式（Ｉ）：  Ｓ1≧（３×１０8）／Ｖ12
Ｓ1は各個別パーライトの面積（μｍ2）を意味する。
Ｖ1は３×（Ａｌ含有率（ｐｐｍ）×Ｎ含有率（ｐｐｍ）−３０００）1/2とする。
Ｖ1は、Ｎｂ含有率が３０ｐｐｍ超の場合、３×（Ａｌ含有率（ｐｐｍ）×Ｎ含有率（ｐｐｍ）−３０００）1/2＋（Ｎｂ含有率（ｐｐｍ）−３０）とし、Ｎｂ含有率が３０ｐｐｍ以下の場合、３×（Ａｌ含有率（ｐｐｍ）×Ｎ含有率（ｐｐｍ）−３０００）1/2とする。
（２）Ｃ：０．１〜０．３質量％、Ｓｉ：０．０５〜１．０質量％、Ｍｎ：０．３〜２．０質量％、Ｐ：０．０３質量％以下、Ｓ：０．０３質量％以下、Ｃｒ：０．３〜１．５質量％、Ａｌ：０．０２〜０．０５質量％、残部がＦｅおよび不可避的不純物からなり、
フェライト面積率が４０〜７０％、ベイナイト面積率が１５％以下であり、
フェライトで区切られたパーライト＋ベイナイト単位を個別パーライト＋ベイナイトと定義したとき、下記式（ＩＩ）を満たす個別パーライト＋ベイナイトの面積を合計して求めた面積率が３０％以上であり、かつ、個別パーライト＋ベイナイトの円相当径が２５０μｍ未満である、高温浸炭用鋼。
式（ＩＩ）：  Ｓ2≧（３×１０8）／Ｖ22
Ｓ2は各個別パーライト＋ベイナイトの面積（μｍ2）を意味する。
Ｖ2は、Ｎｂ含有率が３０ｐｐｍ超の場合、３×（Ａｌ含有率（ｐｐｍ）×Ｎ含有率（ｐｐｍ）−３０００）1/2＋（Ｎｂ含有率（ｐｐｍ）−３０）とし、Ｎｂ含有率が３０ｐｐｍ以下の場合、３×（Ａｌ含有率（ｐｐｍ）×Ｎ含有率（ｐｐｍ）−３０００）1/2とする。
（３）さらにＮｂ：０．１質量％以下、Ｍｏ：０．５質量％以下のいずれか１種または２種を含むことを特徴とする、上記（１）または（２）に記載の高温浸炭用鋼。
（４）浸炭前熱処理として８５０〜１０００℃で焼ならしをし、その後の降温過程において、
８００℃から６８０℃までの保持時間を９０分以内とし、
８００℃から７３０℃までの保持時間を３０分以上とし、
７３０℃から６８０℃までを１０℃／分以下の降温速度で徐冷し、
上記（１）〜（３）のいずれかに記載の高温浸炭用鋼が得られる、高温浸炭用鋼の製造方法。
（５）浸炭前熱処理として８５０〜１０００℃で焼ならしをし、その後の降温過程において、
８００℃から６８０℃までの保持時間を９０分以内とし、
８００℃から７３０℃までを２℃／分以下の降温速度で徐冷し、
７３０℃から６８０℃までを１０℃／分以下の降温速度で徐冷し、
上記（１）〜（３）のいずれかに記載の高温浸炭用鋼が得られる、高温浸炭用鋼の製造方法。
（６）加熱途中の７３０〜８３０℃までの間において５分以上かけて徐加熱するか、または５分以上保持することを特徴とする浸炭処理を上記（１）〜（３）のいずれかに記載の高温浸炭用鋼に施して浸炭部品を得る、浸炭部品の製造方法。
【発明の効果】
【０００７】
本発明によれば、高温での浸炭処理を施しても異常粒成長が抑制される高温浸炭用鋼およびその製造方法を提供することができる。また、その高温浸炭用鋼を用いた浸炭部品を提供することができる。
【発明を実施するための形態】
【０００８】
＜本発明の高温浸炭用鋼＞
本発明の高温浸炭用鋼について説明する。本発明の高温浸炭用鋼は、次のような２つの態様を含む。
【０００９】
本発明の高温浸炭用鋼の第１の態様は、Ｃ：０．１〜０．３質量％、Ｓｉ：０．０５〜１．０質量％、Ｍｎ：０．３〜２．０質量％、Ｐ：０．０３質量％以下、Ｓ：０．０３質量％以下、Ｃｒ：０．３〜１．５質量％、Ａｌ：０．０２〜０．０５質量％、残部がＦｅおよび不可避的不純物からなり、フェライト面積率が４０％以上であり、フェライトで区切られたパーライト単位を個別パーライトと定義したとき、下記式（Ｉ）を満たす個別パーライトの合計の面積率が３０％以上であり、かつ、個別パーライトの円相当径が２５０μｍ未満である、高温浸炭用鋼である。
式（Ｉ）：  Ｓ1≧（３×１０8）／Ｖ12
ここで、Ｓ1は各個別パーライトの面積（μｍ2）を意味する。
また、Ｖ1は、Ｎｂ含有率が３０ｐｐｍ超の場合、３×（Ａｌ含有率（ｐｐｍ）×Ｎ含有率（ｐｐｍ）−３０００）1/2＋（Ｎｂ含有率（ｐｐｍ）−３０）とし、Ｎｂ含有率が３０ｐｐｍ以下の場合、３×（Ａｌ含有率（ｐｐｍ）×Ｎ含有率（ｐｐｍ）−３０００）1/2とする。
このような高温浸炭用鋼を、以下では「本発明の高温浸炭用鋼１」または「態様１」ともいう。
【００１０】
本発明の高温浸炭用鋼の第２の態様は、Ｃ：０．１〜０．３質量％、Ｓｉ：０．０５〜１．０質量％、Ｍｎ：０．３〜２．０質量％、Ｐ：０．０３質量％以下、Ｓ：０．０３質量％以下、Ｃｒ：０．３〜１．５質量％、Ａｌ：０．０２〜０．０５質量％、残部がＦｅおよび不可避的不純物からなり、フェライト面積率が４０〜７０％、ベイナイト面積率が１５％以下であり、フェライトで区切られたパーライト＋ベイナイト単位を個別パーライト＋ベイナイトと定義したとき、下記式（ＩＩ）を満たす個別パーライト＋ベイナイトの合計の面積率が３０％以上であり、かつ、個別パーライト＋ベイナイトの円相当径が２５０μｍ未満である、高温浸炭用鋼である。
式（ＩＩ）：  Ｓ2≧（３×１０8）／Ｖ22
ここで、Ｓ2は各個別パーライト＋ベイナイトの面積（μｍ2）を意味する。
また、Ｖ2は、Ｎｂ含有率が３０ｐｐｍ超の場合、３×（Ａｌ含有率（ｐｐｍ）×Ｎ含有率（ｐｐｍ）−３０００）1/2＋（Ｎｂ含有率（ｐｐｍ）−３０）とし、Ｎｂ含有率が３０ｐｐｍ以下の場合、３×（Ａｌ含有率（ｐｐｍ）×Ｎ含有率（ｐｐｍ）−３０００）1/2とする。
このような高温浸炭用鋼を、以下では「本発明の高温浸炭用鋼２」または「態様２」ともいう。
【００１１】
以下において単に「本発明の高温浸炭用鋼」と記した場合、本発明の高温浸炭用鋼１および本発明の高温浸炭用鋼２のいずれをも意味しているものとする。
【００１２】
このような本発明の高温浸炭用鋼は、サイズが限定されたパーライトまたはパーライト＋ベイナイトがフェライトで囲まれているため（すなわち、上限サイズが限定された、個別パーライトまたは個別パーライト＋ベイナイトが一定比率以上で存在しているため）、浸炭加熱過程においてパーライトがオーステナイトに変態した後、フェライトは残存し一定以上の粒度にはならず、フェライト近傍のオーステナイトが揃って成長し、浸炭加熱温度（例えば８３０℃）に到達時点の前には、微細オーステナイト結晶粒が消失し、結晶粒が揃うので、異常粒成長は抑制される。
【００１３】
＜成分＞
本発明の高温浸炭用鋼の成分について説明する。
【００１４】
Ｃは鉄鋼の強化に欠かせない元素であり、芯部強度確保、しかし過度の添加は加工性を低下させる。したがって、本発明の高温浸炭用鋼におけるＣ含有率は０．１〜０．３質量％であり、０．１５〜０．２５質量％であることが好ましい。
【００１５】
Ｓｉは焼入れ性高め、脱酸元素として有効であるが、過度の添加は加工性の悪化を招く。したがって、本発明の高温浸炭用鋼におけるＳｉ含有率は０．０５〜１．０質量％であり、０．１〜０．５質量％であることが好ましい。
【００１６】
Ｍｎは焼入れ性を向上させ強度を増すが、過度の添加は加工性の悪化を招く。したがって、本発明の高温浸炭用鋼におけるＭｎ含有率は０．３〜２．０質量％であり、０．５〜１．５質量％であることが好ましい。
【００１７】
Ｐは粒界脆化の促進するため抑制することが望ましいが、過度の抑制は工程の延長によりコストの増大の要因となる。したがって、本発明の高温浸炭用鋼におけるＰ含有率は０．０３質量％以下である。
【００１８】
ＳはＭｎと結合しＭｎＳを形成し得るが、ＭｎＳの量が増大すると疲労強度低下するため抑制することが望ましい。一方、過度の抑制は工程の廷長によりコストの増大の要因となる。したがって、本発明の高温浸炭用鋼におけるＳ含有率は０．０３質量％以下である。
【００１９】
Ｃｒは焼入れ性を向上させる重要元素であり、その効果は０．３質量％以上で顕著である。しかし過度の添加により被削性を悪化させるため、１．５質量％以下とする。したがって、本発明の高温浸炭用鋼におけるＣｒ含有率は０．３〜１．５質量％である。
【００２０】
Ａｌは脱酸作用があり、また焼ならし工程でＮと結合し、微細なＡｌＮを多量に形成し、結晶粒をピンニングさせることで結晶粒の粗大化を抑制する重要元素である。しかし、過剰の添加は途中工程でＡｌＮを残存させ、周りのＡｌおよびＮを引き寄せることで巨大化し、焼ならし工程でのＡｌＮ形成をかえって妨げるため結晶粒粗大化抑制効果が低下する。また曲げ疲労強度が低下する。したがって、本発明の高温浸炭用鋼におけるＡｌ含有率は０．０２〜０．０５質量％である。
【００２１】
ＮはＡｌと結合し、ＡｌＮを形成する重要元素である。ＡｌＮ量はＡｌとＮの添加量の積に関係する。
【００２２】
Ｎｂは焼ならし工程で微細なＮｂＣを形成し、ＡｌＮの結晶粒粗大化抑制を補助するが、過度の添加は鋼材のコストを上げ、また被削性を低下させる。そのため微量で効果が発揮される０．１質量％以下ならば添加してもよい。
【００２３】
Ｍｏは焼入れ性および耐摩耗性を向上させるが高価である。また、多量添加によってベイナイト組織が現れる。したがって、本発明の高温浸炭用鋼におけるＭｏ含有率は０．５質量％以下であること好ましく、０．３質量％以下であることがより好ましい。
【００２４】
本発明の高温浸炭用鋼は、上記のように、Ｃ、Ｓｉ、Ｍｎ、Ｐ、Ｓ、ＣｒおよびＡｌを特定範囲の含有率で含有する。また、Ｎｂおよび／またはＭｏを、上記のような特定範囲の含有率でさらに含有してもよい。そして、残部はＦｅおよび不可避的不純物である。
【００２５】
＜組織＞
本発明の高温浸炭用鋼１（態様１）について光学顕微鏡を用いて１００倍で観察すると、フェライト面積率が４０％以上である。
また、光学顕微鏡を用いて１００倍で観察するとフェライトで区切られたパーライト単位が観察され、これを「個別パーライト」と定義する。別の言い方をすれば、フェライトで囲まれたパーライトの部分を、１つの「個別パーライト」とする。そして、この個別パーライトの面積をＳ1（μｍ2）とすると、前述の式（Ｉ）を満たす個別パーライトが多く存在する。そして、それらの式（Ｉ）を満たす個別パーライトの面積を合計し、面積率（視野内に占める面積率）を計測すると、３０％以上となる。さらに、個別パーライトの円相当径は２５０μｍ未満である。
【００２６】
本発明の高温浸炭用鋼２（態様２）について光学顕微鏡を用いて１００倍で観察すると、フェライト面積率が４０〜７０％以上、ベイナイト面積率が１５％以下である。
また、光学顕微鏡を用いて１００倍で観察するとフェライトで区切られたパーライト＋ベイナイト単位が観察され、これを「個別パーライト＋ベイナイト」と定義する。別の言い方をすれば、フェライトで囲まれたパーライト＋ベイナイトの部分（パーライトとベイナイトとの集合体の部分）を、１つの「個別パーライト＋ベイナイト」とする。そして、この個別パーライト＋ベイナイトの面積をＳ2（μｍ2）とすると、前述の式（ＩＩ）を満たす個別パーライト＋ベイナイトが多く存在する。そして、それらの式（ＩＩ）を満たす個別パーライト＋ベイナイトの面積を合計し、面積率（視野内に占める面積率）を計測すると、３０％以上となる。さらに、個別パーライト＋ベイナイトの円相当径は２５０μｍ未満である。
【００２７】
浸炭前の組織構成でフェライトで分断された個別のパーライト（またはパーライト＋ベイナイト）のサイズが次工程の浸炭加熱途中にオーステナイト変態した時のオーステナイト結晶粒径を決める。微細オーステナイト結晶粒はその周りのオーステナイト結晶粒に食われ周りの結晶粒粗大の要因となる。そのため粗大パーライトは粗大オーステナイトの原因となり異常粒成長を引き起こす。粗大パーライトはその面積を円相当径で示したときに２５０μｍ未満であり、２００μｍ未満であることが好ましい。
【００２８】
―方、微細パーライトからは微細オーステナイト結晶粒が形成するため、隣の粗大オーステナイトの異常粒成長を助長する。よって、微細パーライトは、一定量以下に制限する必要がある。この時のパーライトの許容サイズは焼ならし時のピン止め粒子ＡｌＮおよびＮｂＣの量が関係し、ピン止め粒子量を前述のＶ1またはＶ2のパラメータで示したときに、光学顕微鏡による観察の結果、個別パーライトの面積（Ｓ1）または個別パーライト＋ベイナイトの面積（Ｓ2）が、（３×１０8）／Ｖ12以上または（３×１０8）／Ｖ22以上のサイズであり、それらのパーライトサイズ（Ｓ1）または許容パーライト＋ベイナイトサイズ（Ｓ2）が面積率で３０％以上であると異常粒成長の抑制をする。
フェライトはパーライトを分断し、パーライトサイズを小さくすることで、浸炭加熱途中でのオーステナイト結晶粒径が粗大になるのを防ぐため、面積率にして４０％以上であることが望ましい。
ベイナイトは微細オーステナイト結晶粒の原因となるため抑制することが望ましいが、過度の抑制は鋼種・工程の制限を招く。少量ならベイナイト由来の微細オーステナイトはすぐさま周りのパーライト由来の粗大オーステナイト結晶粒により消滅するため、面積率にして１５％程度のベイナイトは許容される。好ましくは０％である。
【００２９】
＜本発明の高温浸炭用鋼の製造方法＞
以上のような本発明の高温浸炭用鋼を得るためには、浸炭前熱処理として８５０〜１０００℃で焼ならしをし、その後の降温過程において、８００℃から６８０℃までの保持時間を９０分以内（好ましくは６０分以内）とし、８００℃から７３０℃までの保持時間を３０分以上とし、７３０℃から６８０℃までを１０℃／分以下の降温速度で徐冷する。
または、浸炭前熱処理として８５０〜１０００℃で焼ならしをし、その後の降温過程において、８００℃から６８０℃までの保持時間を９０分以内（好ましくは６０分以内）とし、８００℃から７３０℃までを２℃／分以下の降温速度で徐冷し、７３０℃から６８０℃までを１０℃／分以下の降温速度で徐冷する。
これにより焼ならし温度でオーステナイト結晶粒が揃った状態から冷却時にはその揃ったオーステナイト結晶粒の粒界にフェライトが生成・成長し、一方、粒内フェライトの生成を防ぐことができるため、その後生成するパーライトはフェライトに分断されることなく、個別パーライトサイズが揃った組織となる。
【００３０】
上記のような本発明の高温浸炭用鋼を浸炭して浸炭部品を製造することができる。
ここで本発明の高温浸炭用鋼を浸炭するときの加熱途中の７３０〜８３０℃までの間において５分以上かけて徐加熱するか、または５分以上保持すると、結晶粒粗大化防止効果がさらに向上する。
【実施例】
【００３１】
真空高周波誘導溶解炉を用いて、第１表に示す組成を備える１１種類の円柱状のインゴット（断面直径：１００ｍｍ、５０ｋｇ）を作製した。そして、インゴットを１２５０℃で２時間加熱した後に、断面直径が３０ｍｍとなるまで鍛造し、得られた棒材を９５０℃で焼きならした。
その後、小型炉に移して各種熱処理および制御冷却を実施した。熱処理および冷却条件を第２表および第３表に示す。
【００３２】
次に、各種熱処理および制御冷却を実施した棒材から、断面直径８ｍｍ、長さ１２ｍｍの円柱状試料を切り出し、浸炭を模擬した処理を施した。具体的には、円柱状試料の側面であって、長さ方向の中心部に、加工フォーマスタに繋がる熱電対を接合し、１０５０℃まで９０℃／ｍｉｎで加熱し、その温度にて１時間保持した後、Ｈｅガスで冷却して、結晶粒粗大化判定用の試料とした。ここで、加熱温度を１０５０℃の他、１１００℃とし、その他を同様とした処理も行って、別の結晶粒粗大化判定用の試料も得た。さらに、加熱温度を１０５０℃または１１００℃とし、９０℃／ｍｉｎでの加熱の途中である８００℃において１０分間保持し、その後、再度、９０℃／ｍｉｎで加熱する徐加熱状態を模擬する処理も行って、さらに別の結晶粒粗大化判定用の試料も得た。すなわち、４種類の結晶粒粗大化判定用の試料も得た。
次に、各試料を長さ方向に切断し、切断面を研磨できるように樹脂に埋め込み、研磨した後、研磨面をピクリン酸（ピクリン酸１０ｇを水５００ｍｌに加えた水溶液）を用いて腐食して、研磨面に結晶粒を現出させた。そして、試料の長さ方向の中心から３ｍｍ以内かつ半径方向の中心から１．５〜２．５ｍｍの位置（１／２Ｒ）において、ＪＩＳＧ０５５１に従った光学顕微鏡（１００倍）を用いた粒度測定を行った。そして、５視野の全てにおいて、粒度が５番以下のオーステナイトが存在しない場合に、粗大化を抑制できたと判断した。第２表では、粗大化を抑制できたものを「○」、できなかったものを「×」と記した。
【００３３】
次に、各種熱処理および制御冷却を実施した棒材から、組織観察用の試料を採取した。そして、棒材の長さ方向に切断し、切断面を研磨できるように樹脂に埋め込み、研磨した後、研磨面をピクラール（ピクリン酸２５ｇをアルコール１５０ｍｌに加えた溶液）を用いて腐食して、研磨面においてフェライトとパーライト＋ベイナイトとを識別できるようにした。そして、試料の半径方向の中心から５〜１０ｍｍの位置を光学顕微鏡（１００倍）を用いて５視野観察し、市販の画像処理ソフトを用いて、フェライト、パーライト、ベイナイトの各々の面積と、フェライトで区切られたパーライト＋ベイナイトの面積を測定した。
【００３４】
【表１】
2018090883.tif 000002
【００３５】
【表２】
2018090883.tif 000003
【００３６】
【表３】
2018090883.tif 000004
【００３７】
＜焼ならし後の保持温度とその後の冷却の影響＞
実施例１〜６は、焼ならし後に３分間、大気中にて冷却して８００℃程度に冷却した後、７５０℃、７８０℃または７３０℃に調整した炉内に３０分保持し、その後、５℃／ｍｉｎにて冷却した材料である。これらの場合、１０５０℃および１１００℃のいずれで処理した場合であっても、結晶粒の粗大化は確認されなかった。また、個別パーライトの中で式（Ｉ）を満たすものの面積率は３０％以上であった。
【００３８】
＜比較例：焼ならし後の冷却工程省略＞
一方、比較例１、４は７５０℃で３０分保持後、大気中にて冷却した材料、比較例２、５は焼ならし後、大気中にて冷却した材料であり、いずれも浸炭模擬後の結晶粒に粗大化が確認された。また、パーライト＋ベイナイトのサイズが微細となるため、個別パーライトの中で式（Ｉ）を満たすものの面積率は３０％未満であった。このことから、７５０℃保持と徐冷を省くと、組織が微細となるため、次工程の浸炭時に結晶粒が粗大になることが分かる。
【００３９】
＜比較例：焼ならし後の保持温度の影響＞
一方、比較例９〜１４は、焼ならし以後の保持温度が７３０℃未満であった材料である。いずれも浸炭模擬後に結晶粒粗大化が確認された。また、パーライトサイズが微細であり、個別パーライトの中で式（Ｉ）を満たすものの面積率は３０％未満であった。
【００４０】
＜焼ならし後の冷却制御の影響＞
実施例７〜１０は焼ならし後の８００℃から７３０℃までは１℃／ｍｉｎまたは２℃／ｍｉｎで徐冷し、７３０℃以下は冷却速度を５℃／ｍｉｎに速くした材料である。浸炭模擬後の結晶粒の粗大化は一部与条件を除いて確認されなかった。また、個別パーライトの中で式（Ｉ）を満たすものの面積率は３０％以上であった。
【００４１】
一方、比較例１５、１６は、焼ならし後の８００℃から７３０℃までは５℃／ｍｉｎで徐冷し、７３０℃以下についても冷却速度を５℃／ｍｉｎに速くした材料である。この場合、浸炭模擬後の結晶粒の粗大化が確認された。また、個別パーライトの中で式（Ｉ）を満たすものの面積率は３０％未満であった。これより、８００℃から７３０℃まで徐冷することで、次工程の浸炭時における結晶粒粗大化を抑制できることが分かる。
【００４２】
＜比較例：焼ならし後に遅い冷却＞
比較例３、６は、焼ならし後に炉の電源を落として炉内で冷却した材料である。８００℃から６８０℃に下がるまでには１２０分かかっていた。これらの材料はいずれも浸炭模擬後に結晶粒の粗大化が確認された。また、焼ならし後の組織はフェライトとパーライトがそれぞれバンド状に存在し、円相当径で２５０μｍ超の粗大なパーライトとなっていた。このことから８００℃から６８０℃までをただ徐冷すればよいのでなく、９０分以内に冷却することで粗大パーライトを抑制できると考えられる。特に６０分以内で冷却することで円相当径が２００μｍ未満となっており、１１００℃でも浸炭模擬時に結晶粒の粗大化が抑制できている。
【００４３】
＜組成の影響＞
実施例１１、１２と比較例１７、１８はＡｌ量を変えたときの例で、Ａｌ量を減らしても０．０２％以上あって、かつ、式（Ｉ）を満たす個別パーライトの面積率が３０％以上であると、浸炭模擬後の粗大化は確認されないことが分かる。
一方、比較例１９はＡｌを過剰に添加した例で、ピン止め力が弱まるため、式（Ｉ）を満たす個別パーライトの面積率が３０％以上であるものの、浸炭模擬後の結晶粒の粗大化が確認された。
実施例１３、１４および比較例２０、２１はベイナイト（Ｂ）が存在した例であり、ベイナイト（Ｂ）の面積率が１５％以下では浸炭模擬後の結晶粒粗大化は確認されないが、１５％を超えると粗大化が確認された。